ЭКСПАНДИРУЕМЫЕ СОПОЛИМЕРЫ ТЕТРАФТОРЭТИЛЕНА, СПОСОБ ИХ ПОЛУЧЕНИЯ И ПОРИСТЫЕ ЭКСПАНДИРОВАННЫЕ ИЗДЕЛИЯ ИЗ НИХ

1. Способ сополимеризации с получением экспандируемого тетрафторэтиленового (ТФЭ) сополимера, относящегося к типу тонкоизмельченного порошка, при этом упомянутый сополимер содержит 99,0 мас.% и менее тетрафторэтиленовых мономерных звеньев и, по меньшей мере, 1,0 мас.% или более, по меньшей мере, одного другого сомономера, отличного от тетрафторэтилена, причем упомянутым другим сомономером является этиленненасыщенный сомономер, характеризующийся достаточно высокой константой сополимеризации с ТФЭ для обеспечения прохождения сополимеризации, при этом способ включает:
(a) сополимеризацию упомянутого мономера ТФЭ и упомянутого, по меньшей мере, одного другого сомономера в реакторе, работающем под давлением, в результате подачи 99,0 мас.% и менее упомянутого мономера ТФЭ в упомянутый реактор, работающий под давлением, и подачи, по меньшей мере, 1,0 мас.% или более упомянутого, по меньшей мере, одного другого сомономера в упомянутый реактор, работающий под давлением, где процентные содержания получают при расчете на совокупную массу поданных мономеров,
(b) инициирование полимеризации упомянутых мономеров при использовании свободно-радикального инициатора, и
(c) прекращение подачи упомянутого, по меньшей мере, одного другого сомономера до завершения реакции полимеризации и при необходимости
(d) удаление избыточного сомономера из упомянутого реактора до завершения полимеризации.
2. Способ по п.1, в котором упомянутый, по меньшей мере, один другой сомономер представляет собой олефин, выбираемый из группы, состоящей из этилена, пропилена и изобутилена.
2
2
2
2
3. Способ по п.1, в котором упомянутым, по меньшей мере, одним другим сомономером является фторированный сомономер, выбираемый из группы, состоящей из хлортрифторэтилена (ХТФЭ), гексафторпропилена (ГФП), винилиденфторида (CFH=CH), винилидендифторида (СF=СН), гексафторизобутилена (ГФИБ), трифторэтилена (CF=CFH);
фтордиоксола, описывающегося общей формулой
1
2
где R и R=F или алкильная группа, содержащая 1-3 атомов углерода и, по меньшей мере, один атом фтора, и X, Y могут представлять собой F и/или Н;
фтордиоксола, описывающегося общей формулой
f
1
2
3
где R представляет собой перфторалкил, содержащий 1-5 атомов углерода, и R, R могут представлять собой F и/или СF; и
фтордиоксалана, описывающегося общей формулой
1
2
где R, R могут представлять собой F и/или перфторалкил, содержащий 1-5 атомов углерода.
4. Способ по п.1, в котором упомянутый, по меньшей мере, один другой сомономер представляет собой перфторалкилэтиленовый мономер, выбираемый из группы, состоящей из перфторбутилэтилена (ПФБЭ), перфторгексилэтилена (ПФГЭ) и перфтороктилэтилена (ПФОЭ).
5. Способ по п.1, в котором упомянутый, по меньшей мере, один другой сомономер представляет собой мономерный перфторалкилвиниловый эфир.
6. Способ по п.5, в котором упомянутый мономерный перфторалкилвиниловый эфир выбирают из группы, состоящей из перфтор(метилвинилового эфира) (ПМВЭ), перфтор(этилвинилового эфира) (ПЭВЭ) и перфтор(пропилвинилового эфира) (ППВЭ).
7. Способ по п.1, включающий подачу на стадии «а» в упомянутый реактор, работающий под давлением, более чем одного упомянутого, по меньшей мере, одного другого мономера.
8. Способ по п.1, включающий введение подаваемых мономеров в полимеризацию в виде предварительной загрузки.
9. Способ по п.1, включающий порционное или периодическое добавление упомянутого, по меньшей мере, одного другого мономера во время реакции.
10. Способ по п.1, включающий прекращение подачи упомянутого, по меньшей мере, одного другого мономера в момент времени процесса полимеризации при менее чем 90% от завершения реакции.
11. Способ по п.1, включающий подачу, по меньшей мере, 1,5 мас.% упомянутого, по меньшей мере, одного другого сомономера.
12. Способ по п.1, включающий подачу, по меньшей мере, 2,0 мас.% упомянутого, по меньшей мере, одного другого сомономера.
13. Способ по п.1, включающий подачу, по меньшей мере, 3,0 мас.% упомянутого, по меньшей мере, одного другого сомономера.
14. Способ по п.1, включающий подачу, по меньшей мере, 5,0 мас.% упомянутого, по меньшей мере, одного другого сомономера.
15. Экспандируемый тетрафторэтиленовый (ТФЭ) сополимер, относящийся к типу тонкоизмельченного порошка, содержащий 99,0 мас.% и менее полимеризованных тетрафторэтиленовых (ТФЭ) мономерных звеньев и, по меньшей мере, 1,0 мас.% или более полимеризованных сомономерных звеньев, по меньшей мере, одного другого сомономера при расчете на совокупную массу полимера, при этом упомянутым другим сомономером является этиленненасыщенный сомономер, характеризующийся достаточно высокой константой сополимеризации с ТФЭ для обеспечения прохождения сополимеризации, причем данный сополимер является экспандируемым с получением пористого материала, обладающего микроструктурой, характеризующейся наличием узлов, взаимосвязанных фибриллами.
16. Сополимер по п.15, в котором упомянутый, по меньшей мере, один другой сомономер представляет собой олефин, выбираемый из группы, состоящей из этилена, пропилена и изобутилена.
2
2
2
2
17. Сополимер по п.15, в котором упомянутый, по меньшей мере, один другой сомономер представляет собой фторированный мономер, выбираемый из группы, состоящей из хлортрифторэтилена (ХТФЭ), гексафторпропилена (ГФП), винилиденфторида (CFH=CH), винилидендифторида (СF=СН), гексафторизобутилена (ГФИБ), трифторэтилена (СF=СFН), фтордиоксола и фтордиоксалана.
18. Сополимер по п.15, в котором упомянутый, по меньшей мере, один другой сомономер представляет перфторалкилэтиленовый мономер.
19. Сополимер по п.18, в котором упомянутый перфторалкилэтиленовый мономер выбирают из группы, состоящей из перфторбутилэтилена (ПФБЭ), перфторгексилэтилена (ПФГЭ) и перфтороктилэтилена (ПФОЭ).
20. Сополимер по п.15, в котором упомянутый, по меньшей мере, один другой сомономер представляет собой мономерный перфторалкилвиниловый эфир.
21. Сополимер по п.20, в котором упомянутый мономерный перфторалкилвиниловый эфир представляет собой ПМВЭ.
22. Сополимер по п.20, в котором упомянутый мономерный перфторалкилвиниловый эфир представляет собой ПЭВЭ.
23. Сополимер по п.20, в котором упомянутый мономерный перфторалкилвиниловый эфир представляет собой ППВЭ.
24. Сополимер по п.15, включающий более чем один другой сомономер.
25. Сополимер по п.15, содержащий, по меньшей мере, 1,5 мас.% полимеризованных звеньев, по меньшей мере, одного другого сомономера.
26. Сополимер по п.15, содержащий, по меньшей мере, 2,0 мас.% полимеризованных звеньев, по меньшей мере, одного другого сомономера.
27. Сополимер по п.15, содержащий, по меньшей мере, 3,0 мас.% полимеризованных звеньев, по меньшей мере, одного другого сомономера.
28. Сополимер по п.15, содержащий, по меньшей мере, 5,0 мас.% полимеризованных звеньев, по меньшей мере, одного другого сомономера.
29. Сополимер по п.15 в форме тонкоизмельченных частиц, диспергированных в водной среде.
30. Сополимер по п.15 в форме тонкоизмельченного порошка.
31. Пористый материал, обладающий микроструктурой, включающей узлы, взаимосвязанные фибриллами, содержащий экспандированный сополимер ТФЭ по п.15.
32. Пористый материал, обладающий микроструктурой, включающей узлы, взаимосвязанные фибриллами, содержащий экспандированный сополимер ТФЭ по п.16.
33. Пористый материал, обладающий микроструктурой, включающей узлы, взаимосвязанные фибриллами, содержащий экспандированный сополимер ТФЭ по п.17.
34. Пористый материал, обладающий микроструктурой, включающей узлы, взаимосвязанные фибриллами, содержащий экспандированный сополимер ТФЭ по п.18.
35. Пористый материал, обладающий микроструктурой, включающей узлы, взаимосвязанные фибриллами, содержащий экспандированный сополимер ТФЭ по п.19.
36. Пористый материал, обладающий микроструктурой, включающей узлы, взаимосвязанные фибриллами, содержащий экспандированный сополимер ТФЭ по п.20.
37. Пористый материал, обладающий микроструктурой, включающей узлы, взаимосвязанные фибриллами, содержащий экспандированный сополимер ТФЭ по п.21.
38. Пористый материал, обладающий микроструктурой, включающей узлы, взаимосвязанные фибриллами, содержащий экспандированный сополимер ТФЭ по п.22.
39. Пористый материал, обладающий микроструктурой, включающей узлы, взаимосвязанные фибриллами, содержащий экспандированный сополимер ТФЭ по п.23.
40. Пористый материал, обладающий микроструктурой, включающей узлы, взаимосвязанные фибриллами, содержащий экспандированный сополимер ТФЭ по п.24.
41. Пористый материал, обладающий микроструктурой, включающей узлы, взаимосвязанные фибриллами, содержащий экспандированный сополимер ТФЭ по п.25.
42. Пористый материал, обладающий микроструктурой, включающей узлы, взаимосвязанные фибриллами, содержащий экспандированный сополимер ТФЭ по п.26.
43. Пористый материал, обладающий микроструктурой, включающей узлы, взаимосвязанные фибриллами, содержащий экспандированный сополимер ТФЭ по п.27.
44. Пористый материал, обладающий микроструктурой, включающей узлы, взаимосвязанные фибриллами, содержащий экспандированный сополимер ТФЭ по п.28.
45. Пористый материал по п.31, выполненный в форме профилированного изделия.
46. Пористый материал по п.45, в котором профилированное изделие выполнено в форме листа или пленки.
47. Пористый материал по п.45, в котором профилированное изделие выполнено в форме трубы.
48. Пористый материал по п.45, в котором профилированное изделие выполнено в форме стержня.
49. Пористый материал по п.45, в котором профилированное изделие выполнено в форме непрерывного элементарного волокна.
2
50. Пористый материал по п.45, в котором профилированное изделие характеризуется матричным пределом прочности при растяжении, по меньшей мере, в одном направлении превышающим 5000 фунт/дюйм.
2
51. Пористый материал по п.45, в котором профилированное изделие характеризуется матричным пределом прочности при растяжении, по меньшей мере, в одном направлении превышающим 15000 фунт/дюйм.
2
52. Пористый материал по п.45, в котором профилированное изделие характеризуется матричным пределом прочности при растяжении, по меньшей мере, в одном направлении превышающим 30000 фунт/дюйм.
2
53. Профилированное изделие, включающее тонкоизмельченный порошок по п.30, которое является экструдируемым способом экструдирования пасты и экспандируемым в результате растяжения без разрушения при степени растяжения, равной, по меньшей мере, 25:1, причем указанное изделие характеризуется матричным пределом прочности при растяжении, по меньшей мере, в одном направлении превышающим 5000 фунт/дюйм.